(57)【要約】      （修正有）【課題】凝集力及び耐熱性を向上させつつ、投錨性及び曲面追従性を向上させることができる光硬化性粘着剤組成物を提供する。【解決手段】炭素数４以上のアルキル基を有する（メタ）アクリル酸エステル単量体（ａ）と、分子内に窒素原子を有する重合性単量体（ｂ）と、下記一般式（１）で表される（メタ）アクリル酸エステル単量体（ｃ）とを含む単量体混合物（Ａ）と、前記単量体混合物（Ａ）における前記単量体（ａ）、（ｂ）及び（ｃ）を含む単量体の共重合体である（メタ）アクリル酸エステル共重合体（Ｂ）と、下記一般式（２）で表される化合物（Ｃ）と、光重合開始剤（Ｄ）と、を含む光硬化性粘着剤組成物。2014196446.tif 000018（式中、Ｒ１は水素原子又はメチル基、ｎは０〜６の整数を表し、複数のｎが混在してもよい。）ＮＣＯ−Ｒ２−ＮＨＣＯＯ−Ｐ−ＮＨＣＯＯ−Ｒ３−ＯＣＮ（２）【選択図】なし【特許請求の範囲】
【請求項１】
炭素数４以上のアルキル基を有する（メタ）アクリル酸エステル単量体（ａ）と、分子内に窒素原子を有する重合性単量体（ｂ）と、下記一般式（１）で表される（メタ）アクリル酸エステル単量体（ｃ）とを含む単量体混合物（Ａ）と、
前記単量体混合物（Ａ）における前記単量体（ａ）、（ｂ）及び（ｃ）を含む単量体の共重合体である（メタ）アクリル酸エステル共重合体（Ｂ）と、
下記一般式（２）で表されるイソシアネート化合物（Ｃ）と、
光重合開始剤（Ｄ）と、を含むことを特徴とする光硬化性粘着剤組成物。
【化１】
2014196446.tif 000017
（式中、Ｒ１は水素原子又はメチル基、ｎは０〜６の整数を表し、複数のｎが混在してもよい。）
（化２）
ＮＣＯ−Ｒ２−ＮＨＣＯＯ−Ｐ−ＮＨＣＯＯ−Ｒ３−ＯＣＮ      （２）  
（式中、Ｒ２は分子内にＮＣＯ基を２個有するジイソシアネート化合物からイソシアネート基を除いた残基を表し、Ｒ３は分子内にＮＣＯ基を２個有するジイソシアネート化合物からイソシアネート基を除いた残基を表し、Ｐは分子内にＯＨ基を２個有するジオール化合物からヒドロキシル基を除いた残基を表す。）
【請求項２】
前記イソシアネート化合物（Ｃ）の含有量が、前記単量体化合物（Ａ）、前記（メタ）アクリル酸エステル共重合体（Ｂ）、及び前記光重合開始剤（Ｄ）の合計１００質量部に対して、１質量部〜５質量部であることを特徴とする請求項１に記載の光硬化性粘着剤組成物。
【請求項３】
前記分子内に窒素原子を有する重合性単量体（ｂ）が、Ｎ−ビニルピロリドン及びメタクリル酸ジメチルアミノエチルの少なくともいずれかであることを特徴とする請求項１又は２に記載の光硬化性粘着剤組成物。
【請求項４】
前記（メタ）アクリル酸エステル共重合体（Ｂ）は、重量平均分子量（Ｍｗ）が２００，０００〜４００，０００であり、該重量平均分子量（Ｍｗ）と数平均分子量（Ｍｎ）の比（Ｍｗ／Ｍｎ）で表される分散度が２．０〜５．０であり、かつ側鎖に共重合体分子１ｍｏｌあたり重合性二重結合を３ｍｏｌ〜１０ｍｏｌ有することを特徴とする請求項１から３のいずれかに記載の光硬化性粘着剤組成物。
【請求項５】
前記（メタ）アクリル酸エステル共重合体（Ｂ）の側鎖の重合性二重結合が、アクリル酸グリシジル又はメタクリル酸グリシジルを、前記単量体混合物（Ａ）における前記単量体（ａ）、（ｂ）及び（ｃ）を含む単量体の共重合体に反応させることによって導入したものである請求項４に記載の光硬化性粘着剤組成物。
【請求項６】
前記光硬化性粘着剤組成物が、塩素化ポリプロピレン（Ｅ）をさらに含むことを特徴とする請求項１から５のいずれかに記載の光硬化性粘着剤組成物。
【請求項７】
前記光硬化性粘着剤組成物が、（メタ）アクリル酸エステル単量体を含む重合性単量体の重合体であり、重量平均分子量（Ｍｗ）が２０，０００超１５０，０００以下である粘着付与性樹脂（Ｆ）をさらに含むことを特徴とする請求項１から６のいずれかに記載の光硬化性粘着剤組成物。
【請求項８】
前記粘着付与性樹脂（Ｆ）が、重合性二重結合を有さない重合体であることを特徴とする請求項７に記載の光硬化性粘着剤組成物。
【発明の詳細な説明】
【技術分野】
【０００１】
本発明は、光硬化性粘着剤組成物に関する。
【背景技術】
【０００２】
一般的に、合成ゴム等のベースポリマーを含む粘着剤組成物には、凝集力（保持力）及び耐熱性を向上させるために、イソシアネート硬化剤、などが添加されている（例えば、特許文献１〜３参照）。
ここで、前記イソシアネート硬化剤としては、（ｉ）アダクト型イソシアネート、（ｉｉ）ビューレット型イソシアネート、（ｉｉｉ）イソシアヌレート型イソシアネート、などが用いられている。
なお、前記粘着剤組成物の凝集力及び耐熱性の向上は、前記ベースポリマーが有する活性水素基（例えば、水酸基、カルボキシル基、アミノ基等）と、前記イソシアネート硬化剤が有するイソシアネート基（ＮＣＯ基）との反応により、粘着剤組成物の架橋密度が増加することに起因する。
【先行技術文献】
【特許文献】
【０００３】
【特許文献１】特開２００２−２４１７０９号公報
【特許文献２】特開２００１−４９２００号公報
【特許文献３】特開２０１１−４６９６１号公報
【発明の概要】
【発明が解決しようとする課題】
【０００４】
これらの特許文献１〜３に記載の粘着剤組成物では、イソシアネート硬化剤の添加により、粘着剤組成物の架橋密度が増加することで、粘着剤組成物の凝集力及び耐熱性が向上されるものの、投錨性及び曲面追従性が低下してしまうという問題があった。
【０００５】
そこで、本発明の目的は、凝集力及び耐熱性を向上させつつ、投錨性及び曲面追従性を向上させることができる光硬化性粘着剤組成物を提供することにある。
【課題を解決するための手段】
【０００６】
本発明の光硬化性粘着剤組成物は、単量体混合物（Ａ）と、（メタ）アクリル酸エステル共重合体（Ｂ）と、所定のイソシアネート化合物（Ｃ）と、光重合開始剤（Ｄ）と、を含むことを特徴とする。
この構成によれば、光硬化性粘着剤組成物において、所定のイソシアネート化合物（Ｃ）におけるイソシアネート基が、（メタ）アクリル酸エステル共重合体（Ｂ）の側鎖に存在する活性水素基（例えば、水酸基、カルボキシル基、アミノ基等）と架橋構造を形成して、光硬化性粘着剤組成物の凝集力及び耐熱性を向上させつつ、光硬化性粘着剤組成物の投錨性及び曲面追従性を向上させることができる。なお、前記投錨性の向上は、所定のイソシアネート化合物（Ｃ）が（メタ）アクリル酸エステル共重合体（Ｂ）と架橋構造を形成してなり、タック性が向上することにより発現される。
【０００７】
またここで、前記イソシアネート化合物（Ｃ）の含有量が、前記単量体化合物（Ａ）、前記（メタ）アクリル酸エステル共重合体（Ｂ）、及び前記光重合開始剤（Ｄ）の合計１００質量部に対して、１質量部〜５質量部である場合、光硬化性粘着剤組成物の凝集力及び耐熱性をより向上させつつ、光硬化性粘着剤組成物の投錨性及び曲面追従性をより向上させることができる。
【０００８】
またここで、前記単量体混合物（Ａ）における分子内に窒素原子を有する重合性単量体（ｂ）が、Ｎ−ビニルピロリドン及びメタクリル酸ジメチルアミノエチルの少なくともいずれかである場合、入手し易さ、重合性、得られる（メタ）アクリル酸エステル共重合体（Ｂ）の特性などの点で好ましい。
【０００９】
前記（メタ）アクリル酸エステル共重合体（Ｂ）は、重量平均分子量（Ｍｗ）が２００，０００〜４００，０００であり、該重量平均分子量（Ｍｗ）と数平均分子量（Ｍｎ）の比（Ｍｗ／Ｍｎ）で表される分散度が２．０〜５．０であり、かつ側鎖に共重合体分子１ｍｏｌあたり重合性二重結合を３ｍｏｌ〜１０ｍｏｌ有する場合、保持力、タック性（初期粘着性）等の粘着性能、及び硬化性を維持することができ、粘度が増大して塗工が困難となるのを防止することができる。
【００１０】
またここで、前記（メタ）アクリル酸エステル共重合体（Ｂ）の側鎖の重合性二重結合が、アクリル酸グリシジル又はメタクリル酸グリシジルを、前記単量体混合物（Ａ）における前記単量体（ａ）、（ｂ）及び（ｃ）を含む単量体の共重合体に反応させることによって導入したものである場合、入手し易さ、コストなどの点で好ましい。
【００１１】
またここで、前記光硬化性粘着剤組成物が、塩素化ポリプロピレン（Ｅ）をさらに含む場合、通常粘着が難しいポリプロピレン基材へ良好な粘着性を発現することができる。
【００１２】
またここで、前記光硬化性粘着剤組成物が、（メタ）アクリル酸エステル単量体を含む重合性単量体の重合体であり、重量平均分子量（Ｍｗ）が２０，０００超１５０，０００以下である粘着付与性樹脂（Ｆ）をさらに含む場合、含有成分の相溶性を維持しつつ、粘着性を向上させることができる。
【００１３】
またここで、前記粘着付与性樹脂（Ｆ）が、重合性二重結合を有さない重合体である場合、硬化阻害が生じるのを防止することができる。
【００１４】
なお、本明細書において、（ｉ）「（メタ）アクリル酸」は、アクリル酸及び／又はメタクリル酸を意味し、（ｉｉ）「（メタ）アクリレート」は、アクリレート及び／又はメタクリレートを意味し、（ｉｉｉ）「単量体混合物」は、複数種の単量体からなる混合物を意味し、（ｉｖ）「共重合体」は、複数種の単量体が共重合した重合体を意味し、（ｖ）「重合性二重結合」は、炭素間二重結合等の重合に寄与する二重結合を意味し、（ｖｉ）「重量平均分子量（Ｍｗ）」は、イソシアネート化合物（Ｃ）におけるＮＣＯ％（ＪＩＳ  Ｋ１６０３−１Ｂ法により測定）に基づいて算出した値を意味し、（ｖｉｉ）「数平均分子量（Ｍｎ）」は、イソシアネート化合物（Ｃ）におけるＮＣＯ％（ＪＩＳ  Ｋ１６０３−１Ｂ法により測定）に基づいて算出した値を意味し、（ｖｉｉｉ）「重合体のｍｏｌ数」は、得られた重合体の重量を重量平均分子量で除したものを意味し、（ｉｘ）「重合性二重結合のｍｏｌ数」は、反応させた化合物のｍｏｌ数を意味し、（ｘ）「分子内にＮＣＯ基を２個有するジイソシアネート化合物からイソシアネート基を除いた残基」は、例えば、１〜８０の炭素数の炭素結合部分（炭化水素）を意味し、（ｘｉ）「分子内にＯＨ基を２個有するジオール化合物からヒドロキシル基を除いた残基」は、例えば、１〜８０の炭素数の炭素結合部分（炭化水素）を意味する。
【発明の効果】
【００１５】
本発明によれば、凝集力及び耐熱性を向上させつつ、投錨性及び曲面追従性を向上させることができる光硬化性粘着剤組成物を提供することができる。
【図面の簡単な説明】
【００１６】
【図１】図１は、粘着性（タック性）の評価方法を説明するための模式図である。
【図２】図２は、粘着性（タック性）の評価に用いる評価サンプルの作製方法を説明するための模式図である。
【図３】図３は、粘着性（投錨性）の評価方法を説明するための模式図である。
【図４】図４は、粘着性（投錨性）の評価に用いる評価サンプルの作製方法を説明するための模式図である。
【図５】図５は、硬化阻害の有無の評価に用いる評価サンプルの作製方法を説明するための模式図である。
【図６】図６は、凝集力（保持力）の評価方法を説明するための模式図である。
【図７】図７は、耐熱性（高温側の軟化点）の評価方法を説明するための模式図である。
【図８】図８は、耐水性（耐熱水剥離試験）の評価方法を説明するための模式図である。
【図９】図９は、曲面追従性の評価方法を説明するための模式図である。
【発明を実施するための形態】
【００１７】
（光硬化性粘着剤組成物）
本発明の光硬化性粘着剤組成物は、少なくとも、単量体混合物（Ａ）と、（メタ）アクリル酸エステル共重合体（Ｂ）と、イソシアネート化合物（Ｃ）と、光重合開始剤（Ｄ）と、を含んでなり、さらに必要に応じて、その他の成分、を含んでなる。
【００１８】
＜単量体混合物（Ａ）＞
単量体混合物（Ａ）は、後述する（メタ）アクリル酸エステル共重合体（Ｂ）と共にベースポリマーを構成するものであり、少なくとも、炭素数４以上のアルキル基を有する（メタ）アクリル酸エステル単量体（ａ）と、分子内に窒素原子を有する重合性単量体（ｂ）と、下記一般式（１）で表される（メタ）アクリル酸エステル単量体（ｃ）とを含んでなり、さらに必要に応じて、その他の単量体を含んでなる。
【化１】
2014196446.tif 000002
（式中、Ｒ１は水素原子又はメチル基、ｎは０〜６の整数を表し、複数のｎが混在してもよい。）
【００１９】
−（メタ）アクリル酸エステル単量体（ａ）−
（メタ）アクリル酸エステル単量体（ａ）としては、炭素数４以上のアルキル基を有する限り、特に制限はなく、目的に応じて適宜選択することができ、例えば、アクリル酸ｎ−ブチル、アクリル酸イソブチル、アクリル酸ターシャリーブチル、アクリル酸シクロへキシル、アクリル酸２−エチルヘキシル、アクリル酸ラウリル、メタクリル酸ｎ−ブチル、メタクリル酸イソブチル、メタクリル酸ターシャリーブチル、メタクリル酸シクロへキシル、メタクリル酸２−エチルヘキシル、メタクリル酸ラウリル、などが挙げられる。これらは、１種単独で使用してもよいし、２種以上を併用してもよい。
これらの中でも、アクリル酸ｎ−ブチル、アクリル酸２−エチルヘキシルが、入手し易さ、重合性、得られるポリマーの特性などの点で、好ましい。
前記（メタ）アクリル酸エステル単量体（ａ）の含有量としては、特に制限はなく、目的に応じて適宜選択することができるが、前記単量体混合物（Ａ）に対して、６０質量％〜９５質量％が好ましく、７０質量％〜９５質量％がより好ましく、８０質量％〜９５質量％が特に好ましい。前記（メタ）アクリル酸エステル単量体（ａ）の含有量が、６０質量％未満であると、光硬化性粘着剤組成物のガラス転移温度が上昇し、発泡基材への粘着性が減じられることがあり、９５質量％超であると、光硬化性粘着剤組成物の凝集力が不足し、保持力等の粘着性能が減じられることがある。
【００２０】
−重合性単量体（ｂ）−
重合性単量体（ｂ）としては、分子内に窒素原子を有する限り、特に制限はなく、目的に応じて適宜選択することができ、例えば、メタクリル酸ジメチルアミノエチル（メタクリル酸Ｎ，Ｎ−ジメチルアミノエチル等）、メタクリル酸Ｎ，Ｎ−ジエチルアミノエチル、４−メタクリロイルオキシ−２，２，６，６−テトラメチルピペリジン、４−メタクリロイルオキシ−１，２，２，６，６−ペンタメチルピペリジン、３−メタクリロイルオキシエチルエチレンウレア、Ｎ−ビニルピロリドン（Ｎ−ビニル−２−ピロリドン等）、Ｎ−ビニルカプロラクタム、アクリロニトリル、アクリロイルモルホリン、メタクリロイルモルホリン、アクリルアミド、Ｎ，Ｎ−ジメチルアクリルアミド、エチルアクリルアミド、イソプロピルアクリルアミド、Ｎ−メチロールアクリルアミド、２−ヒドロキシエチルアクリルアミド、Ｎ，Ｎ−ジメチルアミノプロピルアクリルアミド、Ｎ，Ｎ−ジエチルアミノプロピルアクリルアミド、メタクリルアミド、Ｎ，Ｎ−ジメチルメタクリルアミド、エチルメタクリルアミド、イソプロピルメタクリルアミド、Ｎ−メチロールメタクリルアミド、２−ヒドロキシエチルメタクリルアミド、Ｎ，Ｎ−ジメチルアミノプロピルメタクリルアミド、Ｎ，Ｎ−ジエチルアミノプロピルメタクリルアミド、Ｎ−フェニルマレイミド、Ｎ−シクロヘキシルマレイミド、などが挙げられる。これらは、１種単独で使用してもよいし、２種以上を併用してもよい。
これらの中でも、Ｎ−ビニルピロリドン（Ｎ−ビニル−２−ピロリドン等）及びメタクリル酸ジメチルアミノエチル（メタクリル酸Ｎ，Ｎ−ジメチルアミノエチル等）の少なくともいずれかが、入手し易さ、重合性、得られる（メタ）アクリル酸エステル共重合体（Ｂ）の特性などの点で、好ましい。
前記重合性単量体（ｂ）の含有量としては、特に制限はなく、目的に応じて適宜選択することができるが、前記単量体混合物（Ａ）に対して、３質量％〜３０質量％が好ましく、５質量％〜２５質量％がより好ましく、５質量％〜２０質量％が特に好ましい。前記重合性単量体（ｂ）の含有量が、３質量％未満であると、凝集力が不足し、保持力等の粘着性能が減じられることがあり、３０質量％超であると、ガラス転移温度が上昇し、発泡基材への粘着性が減じられることがある。
【００２１】
−（メタ）アクリル酸エステル単量体（ｃ）−
（メタ）アクリル酸エステル単量体（ｃ）としては、下記一般式（１）で表される限り、特に制限はなく、目的に応じて適宜選択することができ、例えば、アクリル酸、メタクリル酸、２−カルボキシエチルアクリレートオリゴマー、などが挙げられる。これらは、１種単独で使用してもよいし、２種以上を併用してもよい。なお、アクリル酸及びメタクリル酸（即ち、（メタ）アクリル酸（下記一般式でｎ＝０である場合））についても、（メタ）アクリル酸エステル単量体（ｃ）に含まれるものとする。
【化２】
2014196446.tif 000003
（式中、Ｒ１は水素原子又はメチル基、ｎは０〜６の整数を表し、複数のｎが混在してもよい。）
入手し易さの点では、アクリル酸、メタクリル酸、が好ましく、また、その後の変性の反応性の点では、２−カルボキシエチルアクリレートオリゴマーが好ましい。
前記（メタ）アクリル酸エステル単量体（ｃ）の含有量としては、特に制限はなく、目的に応じて適宜選択することができるが、前記単量体混合物（Ａ）に対して、１質量％〜３０質量％が好ましく、３質量％〜２５質量％がより好ましく、５質量％〜２０質量％が特に好ましい。前記（メタ）アクリル酸エステル単量体（ｃ）の含有量が、１質量％未満であると、凝集力が不足し、保持力等の粘着性能が減じられることがあり、３０質量％超であると、ガラス転移温度が上昇し、発泡基材への粘着性が減じられることがある。
【００２２】
−その他の単量体−
前記その他の単量体としては、特に制限はなく、目的に応じて適宜選択することができ、例えば、アクリル酸２−ヒドロキシエチル、アクリル酸ヒドロキシプロピル、アクリル酸４−ヒドロキシブチル、メタクリル酸２−ヒドロキシエチル、メタクリル酸ヒドロキシプロピル、メタクリル酸４−ヒドロキシブチル、ポリエチレングリコールモノ（メタ）アクリレート、ポリプロピレングリコールモノ（メタ）アクリレート、ポリテトラメチレングリコールモノ（メタ）アクリレート等の水酸基含有単量体；ジシクロペンタニルオキシエチルアクリレート、ジシクロペンテニルオキシエチルアクリレート、ジシクロペンタニルオキシエチルメタクリレート、ジシクロペンテニルオキシエチルメタクリレート等のジシクロペンタジエンから誘導されるアクリル単量体；アクリル酸アリル、メタクリル酸アリル、メタクリル酸ベンジル、メタクリル酸テトラヒドロフルフリル等の（メタ）アクリル酸エステル単量体；などが挙げられる。これらは、１種単独で使用してもよいし、２種以上を併用してもよい。
【００２３】
＜（メタ）アクリル酸エステル共重合体（Ｂ）＞
（メタ）アクリル酸エステル共重合体（Ｂ）は、前記単量体混合物（Ａ）と共にベースポリマーを構成するものであり、前記単量体混合物（Ａ）における前記単量体（ａ）、（ｂ）及び（ｃ）を含む単量体の共重合体である。即ち、前記（メタ）アクリル酸エステル共重合体（Ｂ）は、少なくとも、（メタ）アクリル酸エステル単量体（ａ）と、重合性単量体（ｂ）と、（メタ）アクリル酸エステル単量体（ｃ）との共重合体であって、任意のその他の単量体があった場合は、共重合体成分に含まれてもよいし、含まれていなくてもよい。
前記（メタ）アクリル酸エステル共重合体（Ｂ）の重量平均分子量（Ｍｗ）としては、特に制限はなく、目的に応じて適宜選択することができるが、２００，０００〜４００，０００が好ましく、２００，０００〜３５０，０００がより好ましく、２００，０００〜３００，０００が特に好ましい。
前記（メタ）アクリル酸エステル共重合体（Ｂ）の重量平均分子量（Ｍｗ）が、２００，０００未満であると、凝集力が不足し、保持力等の粘着性能が減じられることがあり、４００，０００超であると、粘度が増大し、塗工が困難となることがある。
前記（メタ）アクリル酸エステル共重合体（Ｂ）の分散度（重量平均分子量（Ｍｗ）／数平均分子量（Ｍｎ））としては、特に制限はなく、目的に応じて適宜選択することができるが、２．０〜５．０が好ましく、２．０〜４．０がより好ましく、２．０〜３．５が特に好ましい。
前記（メタ）アクリル酸エステル共重合体（Ｂ）の分散度（Ｍｗ／Ｍｎ）が、２．０未満であると、タック性（初期粘着性）が減じられることがあり、５．０超であると、凝集力が不足し、保持力等の粘着性能が減じられることがある。
【００２４】
前記（メタ）アクリル酸エステル共重合体（Ｂ）は、共重合体側鎖に重合性二重結合を有することが好ましい。この場合、共重合体部分にも、硬化時における重合反応性を付与することができ、硬化反応時に、少ないエネルギーで硬化させることが可能となり、高分子量化による凝集力増大によって粘着性能をより向上することも可能となる。
前記共重合体側鎖に重合性二重結合を導入する変性方法は、特に制限はなく、目的に応じて適宜選択することができるが、例えば、水酸基、エポキシ基、カルボキシル基等の官能基を有する単量体を共重合した後（前記単量体混合物（Ａ）における前記単量体（ａ）、（ｂ）及び（ｃ）を含む単量体の共重合体を得た後）、それら官能基と反応しうる官能基と重合性二重結合とを有する化合物を付加反応させることによって、共重合体側鎖に導入する方法、などが挙げられる。ここで、前述の一般式（１）で表される（メタ）アクリル酸エステル単量体（ｃ）を共重合することにより共重合体側鎖に導入したカルボキシル基を利用し、カルボキシル基と反応する化合物を付加させることが好ましい。このカルボキシル基と反応する化合物としては、特に制限はなく、目的に応じて適宜選択することができるが、エポキシ基を有するアクリル酸グリシジル又はメタクリル酸グリシジルが、入手の容易さ、コストの点で、好ましい。
前記共重合体側鎖における重合性二重結合のｍｏｌ数としては、特に制限はなく、目的に応じて適宜選択することができるが、共重合体（Ｂ）分子１ｍｏｌあたり、３ｍｏｌ〜１０ｍｏｌが好ましく、４ｍｏｌ〜１０ｍｏｌがより好ましく、５ｍｏｌ〜１０ｍｏｌが特に好ましい。前記共重合体側鎖における重合性二重結合のｍｏｌ数が、３ｍｏｌ未満であると、硬化させた場合に十分な硬化性が得られないことがあり、１０ｍｏｌ超であると、発泡基材への粘着性能が減じられることがある。
前記（メタ）アクリル酸エステル共重合体（Ｂ）は、重量平均分子量（Ｍｗ）が２００，０００〜４００，０００であり、かつ、該重量平均分子量（Ｍｗ）と数平均分子量（Ｍｎ）の比（Ｍｗ／Ｍｎ）で表される分散度が２．０〜５．０であり、かつ、側鎖に共重合体分子１ｍｏｌあたり重合性二重結合を３ｍｏｌ〜１０ｍｏｌ有することが好ましい。
【００２５】
−（メタ）アクリル酸エステル共重合体（Ｂ）の製造方法−
前記（メタ）アクリル酸エステル共重合体（Ｂ）の製造方法としては、特に制限はなく、前記（メタ）アクリル酸エステル共重合体（Ｂ）の重量平均分子量（Ｍｗ）及び分散度（Ｍｗ／Ｍｎ）並びに側鎖に有する重合性二重結合の量に応じて適宜選択することができるが、単量体混合物（Ａ）と（メタ）アクリル酸エステル共重合体（Ｂ）と混合物を安全、かつ簡便に得ることができる点で、リビングラジカル重合を用いた塊状重合が好ましい。具体的には、炭素数が４以上のアルキル基を有する（メタ）アクリル酸エステル単量体（ａ）、分子内に窒素原子を有する重合性単量体（ｂ）、一般式（１）で表される（メタ）アクリル酸エステル単量体（ｃ）が含まれる混合物Ｘを調製し（調製ステップ）、この調製された混合物Ｘの総量の内、好ましくは２０質量％〜６０質量％、より好ましくは３０質量％〜５５質量％、さらに好ましくは３０質量％〜５０質量％を、リビングラジカル重合を用いた塊状重合する（転化する）ことによって（メタ）アクリル酸エステル共重合体（Ｂ）とし（重合ステップ）、前記単量体混合物（Ａ）と前記（メタ）アクリル酸エステル共重合体（Ｂ）との混合物を得ることができる。前記混合物Ｘを重合体に転化する割合が、２０質量％未満であると、重合体部分が担う粘着及び硬化機能を十分に発揮できないことがあり、６０質量％超であると、前記単量体混合物（Ａ）と前記（メタ）アクリル酸エステル共重合体（Ｂ）との混合物の粘度が増大し、塗工が困難となることがある。
【００２６】
また、前記（メタ）アクリル酸エステル共重合体（Ｂ）の製造方法では、通常の塊状重合では困難である発熱の制御を目的として、反応速度がコントロール可能なリビングラジカルを用いた塊状重合（リビングラジカル塊状重合）を適用することが好ましい。
前記リビングラジカル重合としては、特に制限はなく、目的に応じて適宜選択することができ、例えば、不安定ラジカル重合、原子移動重合、付加開列型連鎖移動重合、などが挙げられる。
これらの中でも、付加開列型連鎖移動重合が、使用する触媒の入手の容易さ、コストの点で、好ましい。
前記単量体混合物（Ａ）と前記（メタ）アクリル酸エステル共重合体（Ｂ）との混合物を得るリビングラジカル塊状重合において、付加開列型連鎖移動剤（ｄ）を、１０時間半減期温度が３０℃〜５０℃である重合開始剤（ｅ）の２ｍｏｌ倍以上使用して、５０℃以下で第１の重合反応をした後、６０℃〜１００℃で第２の重合反応をする方法により製造することが好ましい。これにより、分子量及び分散度が上記範囲を満たす（メタ）アクリル酸エステル共重合体（Ｂ）を効率的に得ることができる。
【００２７】
前記付加開列型連鎖移動剤（ｄ）としては、特に制限はなく、目的に応じて適宜選択することができ、例えば、α−メチルスチレンダイマー、２−シアノ−２−プロピルベンゾジチオネート、シアノメチルドデシルトリチオカーボネート、ビス（チオベンゾイル）ジスルフィド、などが挙げられる。これらは、１種単独で使用してもよいし、２種以上を併用してもよい。
これらの中でも、下記構造式で示すα−メチルスチレンダイマー、即ち、２，４−ジフェニル−４−メチル−１−ペンテンが、入手も容易で安価である点で、好ましい。
【化３】
2014196446.tif 000004
【００２８】
前記重合開始剤（ｅ）の１０時間半減期温度としては、特に制限はなく、目的に応じて適宜選択することができるが、３０℃〜５０℃が好ましく、３０℃〜４５℃がより好ましく、３０℃〜４０℃がさらに好ましく、３０℃〜３５℃が特に好ましい。
前記重合開始剤（ｅ）の１０時間半減期温度が３０℃未満であると、前記重合開始剤（ｅ）の投入直後に一時的に大きな発熱が起こることがあり、前記重合開始剤（ｅ）の１０時間半減期温度が５０℃超であると、前記重合開始剤（ｅ）の投入直後の急な発熱は抑制できるが反応が進行しない場合や、反応時間が長い場合や、またその後重合温度を高くした際に一時的に大きな発熱が起こる場合があるため安全な塊状重合ができないことがある。ここで、前記１０時間半減期温度は、重合開始剤濃度が１０時間で半減する温度を指し、重合開始剤の生産メーカーが公表している値を採用した。
【００２９】
前記重合開始剤（ｅ）の１０時間半減期温度が３０℃〜５０℃である重合開始剤（ｅ）としては、特に制限はなく、目的に応じて適宜選択することができ、例えば、２，２’−アゾビス（４−メトキシ−２，４−ジメチルバレロニトリル）（和光純薬工業社製「Ｖ−７０」）（１０時間半減期温度３０℃）、ジイソブチルパーオキサイド（日油社製「パーロイルＩＢ」）（１０時間半減期温度３３℃）、クミルパーオキシネオデカエート（日油社製「パークミルＮＤ」）（１０時間半減期温度３７℃）、ジノルマルプロピルパーオキシジカーボネート（日油社製「パーロイルＮＰＰ」）（１０時間半減期温度４０℃）、ジイソプロピルパーオキシジカーボネート（日油社製「パーロイルＩＰＰ」）（１０時間半減期温度４１℃）、ジセカンダリブチルパーオキシジカーボネート（日油社製「パーロイルＳＢＰ」）（１０時間半減期温度４１℃）、１，１，３，３−テトラメチルブチルパーオキシネオデカノエート（日油社製「パーオクタＮＤ」）（１０時間半減期温度４１℃）、ジ（４−ターシャリブチルシクロへキシル）パーオキシジカーボネート（日油社製「パーロイルＴＣＰ」）（１０時間半減期温度４１℃）、１−シクロへキシル−１−メチルエチルパーオキシネオデカエート（日油社製「パーシクロＮＤ」）（１０時間半減期温度４１℃）、ジ（２−エトキシエチル）パーオキシジカーボネート（日油社製「パーロイルＥＥＰ」）（１０時間半減期温度４３℃）、ジ（２−エチルヘキシル）パーオキシジカーボネート（日油社製「パーロイルＯＰＰ」）（１０時間半減期温度４４℃）、ターシャリへキシルパーオキシネオデカエート（日油社製「パーヘキシルＮＤ」）（１０時間半減期温度４５℃）、ジメトキシブチルパーオキシジカーボネート（日油社製「パーロイルＮＢＰ」）（１０時間半減期温度４６℃）、ターシャリブチルパーオキシネオデカノエート（日油社製「パーブチルＮＤ」）（１０時間半減期温度４６℃）などが挙げられる。これらは、１種単独で使用してもよいし、２種以上を併用してもよい。
これらの中でも、２，２’−アゾビス（４−メトキシ−２，４−ジメチルバレロニトリル）（和光純薬工業社製「Ｖ−７０」）（１０時間半減期温度３０℃）、ジイソブチルパーオキサイド（日油社製「パーロイルＩＢ」）（１０時間半減期温度３３℃）、クミルパーオキシネオデカエート（日油社製「パークミルＮＤ」）（１０時間半減期温度３７℃）が、重合温度制御が容易で、重合速度が速く、製造時間が短縮できる点で、好ましい。
【００３０】
前記付加開列型連鎖移動剤（ｄ）の添加量としては、特に制限はなく、目的に応じて適宜選択することができるが、前記１０時間半減期温度が３０℃〜５０℃である重合開始剤（ｅ）の添加量に対して、２ｍｏｌ倍以上が好ましく、２ｍｏｌ倍〜５０ｍｏｌ倍がより好ましく、２ｍｏｌ倍〜３５ｍｏｌ倍がさらに好ましく、２ｍｏｌ倍〜２０ｍｏｌ倍が特に好ましい。
前記付加開列型連鎖移動剤（ｄ）の添加量が、前記１０時間半減期温度が３０℃〜５０℃である重合開始剤（ｅ）の添加量に対して、２ｍｏｌ倍以上であると、重合速度が適性に制御され、製造時の発熱量制御が容易となって、アクリル酸エステル共重合体の製造を安全に行うことが可能となり、安全な塊状重合が可能となる。
一方、前記前記付加開列型連鎖移動剤（ｄ）の添加量が、前記１０時間半減期温度が３０℃〜５０℃である重合開始剤（ｅ）の添加量に対して、２ｍｏｌ倍未満であると、アクリル酸エステル単量体からのアクリル酸エステル共重合体の製造中に急激で激しい発熱が起こり、反応暴走につながることがあり、５０ｍｏｌ倍超であると、塊状重合は安全に実施可能だが、重合速度が遅くなり、製造時間が長時間となることがある。
【００３１】
前記第１の重合反応における反応温度としては、特に制限はなく、目的に応じて適宜選択することができるが、５０℃以下が好ましく、２５℃〜５０℃がより好ましい。
前記第２の重合反応における反応温度としては、特に制限はなく、目的に応じて適宜選択することができるが、６０℃〜１００℃が好ましく、６０℃〜９０℃がより好ましく、６０℃〜８０℃が特に好ましい。
【００３２】
上述したような好ましい温度で重合を行うことにより、第１の重合反応で重合中間物を得、次いで第２の重合反応でリビング重合を行うことで、複数のピークを有する共重合体が得られ、その結果、所望の分子量（Ｍｗ）のみでなく、通常リビング重合では小さくなりやすい分散度（Ｍｗ／Ｍｎ）を２．０〜５．０の範囲で効率的に得ることができる。
【００３３】
＜単量体混合物（Ａ）及び（メタ）アクリル酸エステル共重合体（Ｂ）の合計含有量＞
前記単量体混合物（Ａ）及び前記（メタ）アクリル酸エステル共重合体（Ｂ）の合計含有量としては、特に制限はなく、目的に応じて適宜選択することができるが、光硬化性粘着剤組成物全体に対して、８０質量％〜９９．３質量％が好ましく、８５質量％〜９５質量％がより好ましく、９０質量％〜９５質量％が特に好ましい。前記合計含有量が、８０質量％未満であると、硬化性、粘着物性の効果が低下することがあり、９９．３質量％超であると、硬化性、粘着物性の効果は得られるものの、単量体混合物（Ａ）やその他の成分の効果が十分に発揮されないことがある。
【００３４】
＜イソシアネート化合物（Ｃ）＞
イソシアネート化合物（Ｃ）は、下記一般式（２）で表される化合物であり、該化合物は、両末端にイソシアネート（ＮＣＯ）基を有する２官能のプレポリマー型のイソシアネート硬化剤である。
（化２）
ＮＣＯ−Ｒ２−ＮＨＣＯＯ−Ｐ−ＮＨＣＯＯ−Ｒ３−ＯＣＮ      （２）
（式中、Ｒ２は分子内にＮＣＯ基を２個有するジイソシアネート化合物からイソシアネート基を除いた残基を表し、Ｒ３は分子内にＮＣＯ基を２個有するジイソシアネート化合物からイソシアネート基を除いた残基を表し、Ｐは分子内にＯＨ基を２個有するジオール化合物からOH基を除いた残基を表す。）
前記イソシアネート化合物（Ｃ）を用いることにより、光硬化性粘着剤組成物において、アクリル酸エステル共重合体（Ｂ）の側鎖に存在する活性水素基（例えば、水酸基、カルボキシル基、アミノ基等）と架橋構造を形成して、光硬化性粘着剤の凝集力を向上させることができる。
【００３５】
前記イソシアネート化合物（Ｃ）の含有量としては、特に制限はなく、目的に応じて適宜選択することができるが、前記単量体化合物（Ａ）、前記（メタ）アクリル酸エステル共重合体（Ｂ）、及び前記光重合開始剤（Ｄ）の合計１００質量部に対して、１質量部〜５質量部が好ましく、３質量部〜５質量部がより好ましい。
前記イソシアネート化合物（Ｃ）の含有量が、１質量部未満であると、光硬化性粘着剤組成物の凝集力が向上しないため、粘着性能（保持力）が低下することがあり、５質量部超であると、光硬化性粘着剤組成物の発泡基材への転写性が低下することがある。一方、より好ましい範囲内である場合、光硬化性粘着剤組成物の粘着性能（保持力）及び発泡基材への転写性の低下をより防止することができる点で、有利である。
【００３６】
前記イソシアネート化合物（Ｃ）の重量平均分子量（Ｍｗ）としては、特に制限はなく、目的に応じて適宜選択することができるが、２００〜１，３００が好ましく、４００〜１，３００がより好ましい。
前記イソシアネート化合物（Ｃ）の重量平均分子量（Ｍｗ）が、２００未満であると、高温時の凝集力が低下することがある。一方、前記イソシアネート化合物（Ｃ）の重量平均分子量（Ｍｗ）が、前記より好ましい範囲内であると、前記特性がより発現する点で、有利である。
なお、重量平均分子量（Ｍｗ）は、以下の計算式から算出される。
重量平均分子量（Ｍｗ）＝４２００／ＮＣＯ％
ここで、ＮＣＯ％は、ＪＩＳ  Ｋ１６０３−１  Ｂ法で測定される。
【００３７】
前記イソシアネート化合物（Ｃ）としては、特に制限はなく、目的に応じて適宜選択することができ、例えば、トリレンジイソシアネート（ＴＤＩ）、ジフェニルメタンジイソシアネート（ＭＤＩ）、などが挙げられる。
前記トリレンジイソシアネート（ＴＤＩ）の市販品の具体例としては、特に制限はなく、目的に応じて適宜選択することができ、例えば、デスモジュールＥ−１４（住化バイエルウレタン株式会社製）、デスモジュールＥ−１５（住化バイエルウレタン株式会社製）などが挙げられる。
前記ジフェニルメタンジイソシアネート（ＭＤＩ）の市販品の具体例としては、特に制限はなく、目的に応じて適宜選択することができ、例えば、スミジュールＥ−２１（住化バイエルウレタン株式会社製）、ＳＢＵイソシアネート０６２０（住化バイエルウレタン株式会社製）、デスモジュールＥ−２３（住化バイエルウレタン株式会社製）、などが挙げられる。
【００３８】
前記イソシアネート化合物（Ｃ）を使用する場合、実質的に溶媒を含有していないものであることが好ましい。
【００３９】
＜光重合開始剤（Ｄ）＞
光重合開始剤（Ｄ）は、紫外線等の光を吸収してラジカルを発生する働きを有する。この光重合開始剤（Ｄ）を含有することにより、紫外線等の光の照射により硬化反応を開始させることができる。
前記光重合開始剤（Ｄ）としては、特に制限はなく、目的（硬化時に照射する紫外線の波長、硬化膜厚等）に応じて適宜選択することができ、例えば、ベンゾフェノン、２，２’−ジメトキシ−１，２−ジフェニルエタン−１−オン、１−ヒドロキシ−シクロへキシル−フェニル−ケトン、２−ヒドロキシ−２−メチル−１−フェニル−プロパン−１−オン、２−ヒドロキシ−１−（４−（４−（２−ヒドロキシ−２−メチル−プロピオニル）−ベンジル）フェニル）−２−メチル−プロパン−１−オン、フェニルグリオキシリックアシッドメチルエステル、２−メチル−１−（４−（メチルチオ）フェニル）−２−モルフォリノプロパン−１−オン、２−ベンジル−２−ジメチルアミノ−１−（４−モルフォルノフェニル）−ブタノン−１−オン、２−ジメチルアミノ−２−（４−メチル−ベンジル）−１−（４−モルフォリン−４−イルーフェニル）−ブタン−１−オン、ビス（２，４，６−トリメチルベンゾイル）フェニルフォスフィンオキサイド、２，４，６−トリメチルベンゾイル−ジフェニル−フォスフィンオキサイド、などが挙げられる。これらは、１種単独で使用してもよいし、２種以上を併用してもよい。
これらの中でも、ベンゾフェノン、２，２’−ジメトキシ−１，２−ジフェニルエタン−１−オン、１−ヒドロキシ−シクロへキシル−フェニル−ケトンが、入手の容易さ、コストの点で、好ましく、ビス（２，４，６−トリメチルベンゾイル）フェニルフォスフィンオキサイド、２，４，６−トリメチルベンゾイル−ジフェニル−フォスフィンオキサイドが、厚膜硬化の点で、好ましい。
【００４０】
前記光重合開始剤（Ｄ）の含有量としては、特に制限はなく、目的に応じて適宜選択することができるが、光硬化性粘着剤組成物全体に対して、０．２質量％〜１０質量％が好ましく、０．５質量％〜８質量％がより好ましく、１質量％〜６質量％が特に好ましい。前記光重合開始剤（Ｄ）の含有量が、０．２質量％未満であると、硬化率が低下し、残存した未反応単量体により臭気が悪化することがあり、１０質量％超であると、溶解性が悪くなり、成形品に濁りやブツ、黄変が発生することがある。
【００４１】
前記光重合開始剤（Ｄ）の混合方法としては、特に制限はなく、目的に応じて適宜選択することができるが、溶解性を考慮して単量体に溶解して混合することが好ましい。混合後は、紫外線によって硬化反応が起こり、遮光を必要とするため、前記単量体混合物（Ａ）と、前記（メタ）アクリル酸エステル共重合体（Ｂ）と、前記粘着付与性樹脂（Ｃ）との混合物に最後に混合することが好ましい。
【００４２】
なお、前記光重合開始剤（Ｄ）を使用する場合、実質的に溶媒を含有していないものであることが好ましい。
【００４３】
＜その他の成分＞
本発明の光硬化性粘着剤組成物は、本発明の趣旨を逸脱しない範囲で、必要に応じて、塩素化ポリプロピレン（Ｅ）；粘着付与性樹脂（Ｆ）；炭酸カルシウム、水酸化アルミニウム、シリカ、クレー、タルク、酸化チタン等の無機物；ガラスバルーン、シラスバルーン、セラミックバルーン等の無機中空体；ナイロンビーズ、アクリルビーズ、シリコンビーズ等の有機物；塩化ビニリデンバルーン、アクリルバルーン等の有機中空体；発泡剤；染料；顔料；重合禁止剤；安定剤；などを含有させることができる。
【００４４】
−塩素化ポリプロピレン（Ｅ）−
本発明の光硬化性粘着剤組成物は、塩素化ポリプロピレン（Ｅ）を含有することにより、通常粘着が難しいポリプロピレン基材への良好な粘着性を発現することができる。
前記塩素化ポリプロピレン（Ｅ）としては、特に制限はなく、目的に応じて適宜選択することができ、例えば、ハードレン（東洋紡社製）、スパークロン（日本製紙ケミカル社製）など市販されているもの、などが挙げられる。これらは、１種単独で使用してもよいし、２種以上を併用してもよい。
これらの中でも、溶剤で希釈されていないペレットタイプのものが、溶剤を含まない材料である点で、好ましい。
前記ハードレンのシリーズとしては、特に制限はなく、目的に応じて適宜選択することができ、例えば、１３−ＬＰ、１３−ＬＬＰ、１４ＬＷＰ、１５−ＬＬＰ、１６−ＬＰ、ＤＸ−５２３Ｐ、ＤＸ−５２６Ｐ、ＤＸ−５３０Ｐ、などが挙げられる。これらは、１種単独で使用してもよいし、２種以上を併用してもよい。これらの違いは、分子量及び塩素化度が異なるものであるため、溶解性、相溶性に見合う塩素化度のグレードを任意に選択することができる。
これらの中でも、ＤＸ−５２３Ｐ、ＤＸ−５２６Ｐ、ＤＸ−５３０Ｐが、溶解性、相溶性の点で、好ましい。
【００４５】
前記塩素化ポリプロピレン（Ｅ）の含有量としては、特に制限はなく、目的に応じて適宜選択することができるが、光硬化性粘着剤組成物全体に対して、０．５質量％〜１０質量％が好ましく、１質量％〜８質量％がより好ましく、２質量％〜６質量％が特に好ましい。前記塩素化ポリプロピレン（Ｅ）の含有量が、０．５質量％未満であると、ポリプロピレン基材への粘着性向上が不足することがあり、１０質量％超であると、光硬化性粘着剤組成物の粘度が増大し、塗工が困難となることがある。
【００４６】
前記塩素化ポリプロピレン（Ｅ）の混合方法としては、特に制限はなく、目的に応じて適宜選択することができるが、溶解性を考慮し、単量体に溶解して混合することが好ましい。ここで、塊状重合前の単量体混合物（Ａ）に溶解してもよく、単量体混合物（Ａ）と（メタ）アクリル酸エステル共重合体（Ｂ）との混合物に混合してもよい。
【００４７】
−粘着付与性樹脂（Ｆ）−
粘着付与性樹脂（Ｆ）は、（メタ）アクリル酸エステル単量体を含む重合性単量体の重合体である。ここで、前記粘着付与性樹脂（Ｆ）が、硬化阻害防止の点で、重合性二重結合を有さない重合体（重合連鎖を停止させる能力を有する二重結合を有さない重合体）であることが好ましい。
【００４８】
前記粘着付与性樹脂（Ｆ）の重量平均分子量（Ｍｗ）としては、２０，０００超１５０，０００以下である限り、特に制限はなく、目的に応じて適宜選択することができるが、３０，０００〜１３７，０００が好ましく、３７，０００〜１３７，０００がより好ましく、３７，０００〜６０，０００が特に好ましい。前記粘着付与性樹脂（Ｆ）の重量平均分子量（Ｍｗ）が、２０，０００以下であると粘着性が低下し、１５０，０００超であると含有成分の相溶性が低下する。一方、好ましい範囲内、より好ましい範囲内、又は、特に好ましい範囲内である場合、粘着付与性樹脂（Ｆ）の分子量が適当な値であるため、粘着付与性樹脂（Ｆ）の分子量が小さ過ぎることにより、（メタ）アクリル酸エステル共重合体（Ｂ）と粘着付与性樹脂（Ｆ）との絡み合いがほどけやすくなって、粘着特性が低下してしまうのを確実に防止すると共に、また、粘着付与性樹脂（Ｆ）の分子量が大き過ぎることにより、（メタ）アクリル酸エステル共重合体（Ｂ）と粘着付与性樹脂（Ｆ）とが絡みにくくなって、粘着特性が低下してしまうのを確実に防止することができる点で、有利である。
【００４９】
前記粘着付与性樹脂（Ｆ）の含有量としては、特に制限はなく、目的に応じて適宜選択することができるが、前記単量体混合物（Ａ）、前記（メタ）アクリル酸エステル共重合体（Ｂ）、及び前記光重合開始剤（Ｄ）の合計１００質量部に対して、０．５質量部〜４０質量部が好ましく、１質量部〜９質量部がより好ましく、２．８質量部〜４．８質量部が特に好ましい。前記粘着付与性樹脂（Ｆ）の含有量が、０．５質量部未満であると、粘着性能（投錨性）、発泡基材との転写性が低減することがあり、４０質量部超であると、含有成分の相溶性が低下することがある。一方、前記粘着付与性樹脂（Ｆ）の含有量が、より好ましい範囲内、又は、特に好ましい範囲内であると、粘着付与性樹脂（Ｆ）の効果をより高く発現させることができる点で、有利である。
【００５０】
前記粘着付与性樹脂（Ｆ）のガラス転移温度としては、特に制限はなく、目的に応じて適宜選択することができるが、光硬化性粘着剤組成物のガラス転移温度を目的の温度範囲に制御して、所定温度範囲で発現するタック性等を制御できる点で、４０℃以上が好ましく、４０℃〜１８０℃がより好ましい。
【００５１】
−（メタ）アクリル酸エステル単量体−
前記粘着付与性樹脂（Ｆ）を構成するための（メタ）アクリル酸エステル単量体としては、特に制限はなく、目的に応じて適宜選択することができ、例えば、（メタ）アクリル酸と炭素数１〜２０、好ましくは１〜４のアルキル基を有するアルコールとの（メタ）アクリル酸アルキルエステル、（メタ）アクリル酸と炭素数３〜１４の脂環族アルコールとのエステル、（メタ）アクリル酸と炭素数６〜１４の芳香族アルコールとのエステル、などが挙げられる。これらは、１種単独で使用してもよいし、２種以上を併用してもよい。
これらの中でも、（ｉ）（メタ）アクリル酸と炭素数１〜４のアルキル基を有するアルコールとの（メタ）アクリル酸アルキルエステル及び／又は（ｉｉ）（メタ）アクリル酸と炭素数３〜１４の脂環族アルコールとのエステル及び／又は（ｉｉｉ）（メタ）アクリル酸とベンジルアルコール（炭素数６〜１４の芳香族アルコールの一種）とのエステルが好ましい。
【００５２】
前記（メタ）アクリル酸エステル単量体の具体例としては、（メタ）アクリル酸メチル（例えば、メチルメタクリレート）、（メタ）アクリル酸エチル、（メタ）アクリル酸プロピル、（メタ）アクリル酸ブチル（例えば、ｔｅｒｔ−ブチルメタクリレート）、（メタ）アクリル酸ペンチル、（メタ）アクリル酸ヘキシル、（メタ）アクリル酸−２−エチルヘキシル、（メタ）アクリル酸オクチル、（メタ）アクリル酸ノニル、（メタ）アクリル酸デシル、（メタ）アクリル酸ドデシル等の（メタ）アクリル酸アルキルエステル；シクロへキシル（メタ）アクリレート、イソボルニルアクリレート、イソボルニルメタクリレート、トリシクロデカニルアクリレート、トリシクロデカニルメタクリレート等の（メタ）アクリル酸と脂環族アルコールとのエステル；（メタ）アクリル酸フェニル、（メタ）アクリル酸ベンジル等の（メタ）アクリル酸アリールエステル；などが挙げられる。これらは、１種単独で使用してもよいし、２種以上を併用してもよい。
これらの中でも、シクロへキシルメタクリレート、イソボルニルアクリレート、メチルメタクリレート、ｔｅｒｔ−ブチルメタクリレート、トリシクロデカニルアクリレート、トリシクロデカニルメタクリレート、イソボルニルメタクリレートが、光硬化性粘着剤組成物のガラス転移温度を目的の温度範囲へ制御する際、少量の添加で可能であり、かつ、高温での粘着特性を向上させることができる点で、好ましい。
【００５３】
前記粘着付与性樹脂（Ｆ）は、重合性不飽和結合を有するモノマーとして、上記（メタ）アクリル酸エステル単量体を主成分として用いて調製され得る。従って、前記粘着付与性樹脂（Ｆ）は、上記のような（メタ）アクリル酸エステル単量体から誘導される繰り返し単位（（メタ）アクリル酸エステル成分単位）を、単量体換算で、好ましくは５０質量％以上、より好ましくは７０質量％以上、特に好ましくは９０質量％以上の量で有している。
【００５４】
前記粘着付与性樹脂（Ｆ）は、上記の（メタ）アクリル酸エステル成分単位のほかに、（メタ）アクリル酸エステル単量体と共重合可能な単量体から誘導される繰り返し単位を有していてもよい。
前記（メタ）アクリル酸エステル単量体と共重合可能な単量体としては、特に制限はなく、目的に応じて適宜選択することができ、例えば、（メタ）アクリル酸、（メタ）アクリル酸メトキシエチル、（メタ）アクリル酸エトキシエチル、（メタ）アクリル酸プロポキシエチル、（メタ）アクリル酸ブトキシエチル、（メタ）アクリル酸エトキシプロピル等の（メタ）アクリル酸アルコキシアルキル；（メタ）アクリル酸アルカリ金属塩等の塩；エチレングリコールのジ（メタ）アクリル酸エステル、ジエチレングリコールのジ（メタ）アクリル酸エステル、トリエチレングリコールのジ（メタ）アクリル酸エステル、ポリエチレングリコールのジ（メタ）アクリル酸エステル、プロピレングリコールのジ（メタ）アクリル酸エステル、ジプロピレングリコールのジ（メタ）アクリル酸エステル、トリプロピレングリコールのジ（メタ）アクリル酸エステル等の（ポリ）アルキレングリコールのジ（メタ）アクリル酸エステル；トリメチロールプロパントリ（メタ）アクリル酸エステル等の多価（メタ）アクリル酸エステル；（メタ）アクリロニトリル；酢酸ビニル；塩化ビニリデン；（メタ）アクリル酸−２−クロロエチル等のハロゲン化ビニル化合物；２−ビニル−２−オキサゾリン、２−ビニル−５−メチル−２−オキサゾリン、２−イソプロペニル−２−オキサゾリン等のオキサゾリン基含有重合性化合物；（メタ）アクリロイルアジリジン、（メタ）アクリル酸−２−アジリジニルエチル等のアジリジン基含有重合性化合物；アリルグリシジルエーテル、（メタ）アクリル酸グリシジルエーテル、（メタ）アクリル酸グリシジルエーテル、（メタ）アクリル酸−２−エチルグリシジルエーテルのようなエポキシ基含有ビニル単量体；（メタ）アクリル酸−２−ヒドロキシエチル、アクリル酸−２−ヒドロキシプロピル、（メタ）アクリル酸とポリプロピレングリコール又はポリエチレングリコールとのモノエステル、ラクトン類と（メタ）アクリル酸−２−ヒドロキシエチルとの付加物等のヒドロキシル基含有ビニル化合物；フッ素置換メタクリル酸アルキルエステル、フッ素置換アクリル酸アルキルエステル等の含フッ素ビニル単量体；イタコン酸、クロトン酸、マレイン酸、フマル酸等の不飽和カルボン酸（ただし（メタ）アクリル酸を除く）、これらの塩並びにこれらの（部分）エステル化合物及び酸無水物；２−クロルエチルビニルエーテル、モノクロロ酢酸ビニル等の反応性ハロゲン含有ビニル単量体；メタクリルアミド、Ｎ−メチロールメタクリルアミド、Ｎ−メトキシエチルメタクリルアミド、Ｎ−ブトキシメチルメタクリルアミド等のアミド基含有ビニル単量体；ビニルトリメトキシシラン、γ−メタクリロキシプロピルトリメトキシシラン、アリルトリメトキシシラン、トリメトキシシリルプロピルアリルアミン、２−メトキシエトキシトリメトキシシラン等の有機ケイ素基含有ビニル化合物単量体；その他、ビニル基を重合したモノマー末端にラジカル重合性ビニル基を有するマクロモノマー類等（例えば、フッ素系モノマー、シリコン含有モノマー、マクロモノマー、スチレン、シリコン等）；などが挙げられる。これらは、１種単独で使用してもよいし、２種以上を併用してもよい。
【００５５】
前記粘着付与性樹脂（Ｆ）には、イソシアネート基と反応性を有する官能基が導入されていることが、イソシアネート化合物（Ｃ）と反応しやすくできる点、又は、凝集力を向上させることができる点で、好ましい。
前記官能基の具体例としては、水酸基、カルボキシル基、アミノ基、アミド基、メルカプト基、などが挙げられる。
前記粘着付与性樹脂（Ｆ）を製造する際に、前記官能基を有するモノマーを使用することが好ましい。前記粘着付与性樹脂（Ｆ）は、前記（メタ）アクリル酸エステル共重合体（Ｂ）とは異なるものである。
また、前記粘着付与性樹脂（Ｆ）を形成する単量体は、前記単量体混合物（Ａ）における単量体とは異なることが好ましい。前記粘着付与性樹脂（Ｆ）と、前記単量体混合物（Ａ）における単量体（（メタ）アクリル酸エステル単量体（ａ）、（メタ）アクリル酸エステル単量体（ｃ））とは、（メタ）アクリル酸エステルという共通ユニットを有しているので、前記単量体混合物（Ａ）における単量体（（メタ）アクリル酸エステル単量体（ａ）、（メタ）アクリル酸エステル単量体（ｃ））に対して良好に溶解する。
【００５６】
前記粘着付与性樹脂（Ｆ）の具体例としては、ポリシクロヘキシルメタクリレート、ポリトリシクロデカニルメタクリレート、ポリイソボルニルメタクリレート、イソブチルメタクリレートとメタクリル酸との共重合体、などが挙げられる。
【実施例】
【００５７】
以下に、実施例を挙げて本発明を更に詳しく説明するが、本発明は下記の実施例に何ら限定されるものではない。
【００５８】
＜分析値及び特性の測定方法＞
表１〜表７中に示す分析値及び特性は、次の方法により測定した。
【００５９】
−重量平均分子量（Ｍｗ）及び数平均分子量（Ｍｎ）（（メタ）アクリル酸エステル共重合体（Ｂ）、イソシアネート化合物（Ｃ）、粘着付与性樹脂（Ｆ））−
イソシアネート化合物（Ｃ）におけるＮＣＯ％（ＪＩＳ  Ｋ１６０３−１Ｂ法により測定）に基づいて、数平均分子量（Ｍｎ）及び重量平均分子量（Ｍｗ）を算出した。
なお、分散度（Ｍｗ／Ｍｎ）は、重量平均分子量（Ｍｗ）を数平均分子量（Ｍｎ）で除して求めた。（メタ）アクリル酸エステル共重合体（Ｂ）の重量平均分子量（Ｍｗ）及び分散度（Ｍｗ／Ｍｎ）を表１に示し、粘着付与性樹脂（Ｆ）の重量平均分子量（Ｍｗ）を表２に示す。
なお、数平均分子量（Ｍｎ）及び重量平均分子量（Ｍｗ）は、以下の計算式から算出される。
重量平均分子量（Ｍｗ）＝４２００／ＮＣＯ％
ここで、ＮＣＯ％は、ＪＩＳ  Ｋ１６０３−１  Ｂ法で測定される。
【００６０】
−重合状態（主に発熱状態）（（メタ）アクリル酸エステル共重合体（Ｂ））−
（メタ）アクリル酸エステル共重合体（Ｂ）を重合するときの発熱状態を以下の基準で判定した。結果を表１に示す。
○（合格）：急激な発熱がみられず、全反応工程において設定温度±２℃を維持できた
場合
×（不合格）：１０秒間で３℃を超える発熱があった場合、又は全反応工程において発熱又は吸熱由来で設定温度±２℃を維持できなかった場合。
【００６１】
−重合体転化率（単位：質量％）（単量体混合物（Ａ）及び（メタ）アクリル酸エステル共重合体（Ｂ）の混合物）−
ＪＩＳ  Ｋ５４０７：１９９７にしたがって加熱残分（質量％）を測定し、これを重合体転化率（質量％）とした。ただし、加熱条件は温度１４０℃、時間は３０分間とした。結果を表１に示す。
【００６２】
−(メタ)アクリル酸グリシジルの反応率（単位：質量％）（（メタ）アクリル酸エステル共重合体（Ｂ））−
高速液体クロマトグラフィー（ＨＰＬＣ）（島津製作所の試験装置）を使用し、蒸留水とアセトニトリルを溶離液として、逆相カラム、紫外線検出器を使用して内部標準法（標準物質アニソール）で残存（メタ）アクリル酸グリシジルを定量した。この値を使用し、次式から（メタ）アクリル酸グリシジルの反応率を算出した。
【数１】
2014196446.tif 000005
【００６３】
−重合体（ポリマー）１ｍｏｌあたりの二重結合ｍｏｌ数（単位：ｍｏｌ）（（メタ）アクリル酸エステル共重合体（Ｂ））−
次式によって算出した。結果を表１に示す。
【数２】
2014196446.tif 000006
【００６４】
−ガラス転移温度（Ｔｇ）（粘着付与性樹脂（Ｆ））−
粘着付与性樹脂（Ｆ）のガラス転移温度を、粘弾性測定装置（セイコーインスツルメンツ製）を用いて測定した。結果を表２に示す。
【００６５】
−相溶性（光硬化性粘着剤組成物）−
目視確認により、光硬化性粘着剤組成物の相溶性を評価した。なお、評価基準は以下の通りである。結果を表３〜７に示す。
−−評価基準−−
○：粘着付与樹脂相溶
×：粘着付与樹脂非相溶
−：粘着付与樹脂非含有
【００６６】
−粘着性（タック性）（光硬化性粘着剤組成物）−
図１に示すように、下記の図２に示す作製方法により作製した２５ｍｍ×２５ｍｍ×１０ｍｍの評価サンプル１００を、直径１１．４ｍｍの穴を有するステンレス支持板１１０に、該穴を完全に塞ぎ、且つ、離型紙２００を剥がした状態で、硬化した粘着剤層２３０側がステンレス支持板１１０側となるように貼り付けた後、重さ１０ｇ、底面１１．４φのステンレス分銅１２０の自重のみで支持板の穴（１３φ）の中をくぐらせて、粘着剤層２３０に貼り付けて１０秒間保持し、１０秒間保持した後に３００mm／分間の速度で分銅を引き上げたときの力の最大値を測定するプローブタック試験を下記条件で行うことにより、光硬化性粘着剤組成物の粘着性（タック性）を評価した。なお、評価基準は以下の通りである。結果を表３〜表７に示す。
−−評価サンプル作製方法−−
図２に示すように、離型紙２００上に、各組成（表３〜表７）の光硬化性粘着剤組成物を可変式バーコーターを用いて、面積が１００ｍｍ×１５０ｍｍ、膜厚が６０μｍ±５μｍとなるように塗工して粘着剤層（未硬化）２１０を形成し（粘着剤塗布）、粘着剤層（未硬化）２１０側から、窒素雰囲気（酸素濃度１，０００ｐｐｍ）下の照射環境で、照射強度が１００ｍＷ／ｃｍ２、積算光量が１５０ｍＪ／ｃｍ２となるようにＵＶ２２０を照射して（ＵＶ照射）、粘着剤層を硬化させ粘着剤層（硬化）２３０を形成した。その後、厚さ１０ｍｍの発泡基材２４０を粘着剤層（硬化）２３０側に貼り合わせ（発泡基材貼り合わせ）、その後、厚み方向の圧縮率が５０％となる圧着条件で１回圧着し（圧着）、圧着後、２４時間室温で放置して、評価サンプル１００を作製した。
−−プローブタック試験条件−−
使用機器：ＳＴＡ−１１５０（ＯＲＩＥＮＴＥＣ社製）
サンプルサイズ：２５ｍｍ×２５ｍｍ
基材圧着後養生時間：２４時間
荷重：ステンレス分銅
試験荷重：１０ｇ分銅
荷重底面直径：１１．４ｍｍ
荷重接触時間：１０秒間
引張速度：３００ｍｍ／分間
試験環境：２３℃、５０％
測定値：引き上げる力の最大値
−−評価基準−−
☆：４５Ｎ／ｍｍ２超
◎：３５Ｎ／ｍｍ２超４５Ｎ／ｍｍ２以下
○：２５Ｎ／ｍｍ２超３５Ｎ／ｍｍ２以下
△：５Ｎ／ｍｍ２超２５Ｎ／ｍｍ２以下
×：５Ｎ／ｍｍ２以下
−：評価不可
【００６７】
−粘着性（投錨性）（光硬化性粘着剤組成物）−
図３に示すように、下記の図４に示す作製方法により作製した２５ｍｍ×１５０ｍｍの評価サンプル３００を、ＯＲＩＥＮＴＥＣ製ＳＴＡ−１１５０を用いて、一方のチャックＡに前記評価サンプルの「発泡基材３１０」を挟み、他方のチャックＢに前記評価サンプルの「芯材３２０＋粘着剤層（１層）３３０＋離型紙３４０」を挟み、３００ｍｍ／分間で発泡基材３１０と粘着剤層３５０との界面で剥離させ、剥離挙動が安定したところから、１５０ｍｍまでの積分平均値を測定値とすることにより、光硬化性粘着剤組成物の粘着性（投錨性）を評価した。なお、評価基準は以下の通りである。結果を表３〜７に示す。
−−評価サンプル作製方法−−
図４に示すように、離型紙３４０上に、各組成（表３〜表７）の光硬化性粘着剤組成物を可変式バーコーターを用いて、面積が１００ｍｍ×１５０ｍｍ、膜厚が６０μｍ±５μｍとなるように塗工して粘着剤層（未硬化）３４５を形成し（１回目粘着剤塗布）、粘着剤層（未硬化）３４５側から、窒素雰囲気（酸素濃度１，０００ｐｐｍ）下の照射環境で、照射強度が１００ｍＷ／ｃｍ２、積算光量が１５０ｍＪ／ｃｍ２となるようにＵＶ３６０を照射して（１回目ＵＶ照射）、粘着剤層（未硬化）３４５を硬化させ粘着剤層（硬化）３３０を形成した。その後、ローラー３７０を１往復させることにより、不織布からなる芯材３２０を貼り合わせ（芯材貼り合わせ）、貼り合わせた芯材３２０の上に各組成（表３〜表７）の光硬化性粘着剤組成物を可変式バーコーターを用いて、面積が１００ｍｍ×１５０ｍｍ、膜厚が６０μｍ±５μｍとなるように塗工して粘着剤層（未硬化）３９０を形成し（２回目粘着剤塗布）、粘着剤層（未硬化）３９０側から、照射強度が１００ｍＷ／ｃｍ２、積算光量が１５０ｍＪ／ｃｍ２となるようにＵＶ４００を照射して（２回目ＵＶ照射）、粘着剤層（未硬化）３９０を硬化させ粘着剤層（硬化）３５０を形成した。その後、厚さ１０ｍｍの発泡基材３１０を粘着剤層（硬化）３５０側に貼り合わせ、その後、厚み方向の圧縮率が５０％となる圧着条件で１回圧着し（圧着）、圧着後、２４時間室温で放置して、評価サンプル３００を作製した。
−−試験条件−−     
使用機器：ＳＴＡ−１１５０（ＯＲＩＥＮＴＥＣ社製）
サンプルサイズ：２５ｍｍ×１５０ｍｍ
基材圧着後養生時間：２４時間
剥離速度：３００ｍｍ／分間
試験環境：２３℃、５０％
測定値：剥離挙動が安定したところから、１５０ｍｍまでの積分平均値
−−評価基準−−
◎：４Ｎ／２５ｍｍ超
○：３Ｎ／２５ｍｍ超４Ｎ／２５ｍｍ以下
△：１Ｎ／２５ｍｍ超３Ｎ／２５ｍｍ以下
×：１Ｎ／２５ｍｍ未満
−：評価不可
【００６８】
−硬化阻害の有無（光硬化性粘着剤組成物）−
下記の図５に示す作製方法により作製した評価サンプルについて、FT-IRを用いた下記測定方法により、粘着剤の炭素間二重結合ピーク（810cm-1）の減少率から硬化率を算出することによって、光硬化性粘着剤組成物の硬化阻害の有無を評価した。なお、評価基準は以下の通りである。結果を表３〜７に示す。
−−評価サンプル作製方法−−
図５に示すように、離型紙５００上に、各組成（表３〜表７）の光硬化性粘着剤組成物を可変式バーコーターを用いて、面積が１００ｍｍ×１５０ｍｍ、膜厚が６０μｍ±５μｍとなるように塗工して粘着剤層（未硬化）５１０を形成し（粘着剤塗布）、粘着剤層（未硬化）５１０側から、窒素雰囲気（酸素濃度１，０００ｐｐｍ）下の照射環境で、照射強度が１００ｍＷ／ｃｍ２、積算光量が１５０ｍＪ／ｃｍ２となるようにＵＶ５２０を照射して（ＵＶ照射）、粘着剤層（未硬化）５１０を硬化させ粘着剤層（硬化）５３０を形成し、評価サンプルを作製した。
−−硬化率測定方法−−
表面数十ミクロンの硬化率測定にはサーモフィッシャーサイエンティフィック株式会社製FT-IR  Ｎｉｃｏｌｅｔ６７００を使用した。測定方法・測定条件は以下の通りである。
・測定方法：ＡＴＲ法（１回反射）
・分解能：８ｃｍ−１
・積算回数：３２回
硬化率は１７２０ｃｍ−１付近のＣ＝Ｏ対称伸縮振動を基準として８１０ｃｍ−１のＣ＝ＣＨ面外変角振動のピーク面積の変化量から、次式に従い算出した。
（数３）
硬化率（％）＝（１−（硬化後の８１０ｃｍ−１ピーク面積／硬化後の１７２０ｃｍ−１ピーク面積）／（硬化前の８１０ｃｍ−１ピーク面積／硬化前の１７２０ｃｍ−１ピーク面積））×１００
−−評価基準−−
○：硬化率９５％超
△：硬化率９０％超〜９５％以下
×：硬化率９０％以下
【００６９】
−凝集力（保持力）（光硬化性粘着剤組成物）−
図６に示すように、粘着性（タック性）で用いた評価サンプルと同様に（図２に示すように）作製したサンプルを２５ｍｍ×５０ｍｍにカットする。次に、該カットした評価サンプル６００の半分（２５ｍｍ×２５ｍｍ）を、被着体としての５０ｍｍ×３００ｍｍのＰＰ板６１０に粘着材６２０で貼りあわせる。次に、貼り合わせ部分（２５ｍｍ×２５ｍｍ）に５ｋｇのローラーを１往復かけて、２４時間室温に放置する。次に、治具６３０（１００ｇ）で評価サンプル６００を挟み、治具６３０に１ｋｇの荷重（おもり）６４０を吊り下げた。次に、荷重（おもり）６４０を吊り下げてから（図６におけるＡ）、落下するまで（図６におけるＢ）の時間を測定値とすることにより、ＪＩＳＺ０２３７に準拠して、光硬化性粘着剤組成物の凝集力（保持力）を評価した。なお、評価基準は以下の通りである。結果を表３〜７に示す。なお、試験環境は、温度２３℃、湿度５０％であった。
−−評価基準−−
◎：６０分超
○：２０分超６０分以下
△：５分超２０分以下
×：５分未満
−：評価不可
【００７０】
−耐熱性（高温側の軟化点）（光硬化性粘着剤組成物）−
図７に示すように、粘着性（タック性）で用いた評価サンプルと同様に（図２に示すように）作製したサンプルを２５ｍｍ×５０ｍｍにカットする。次に、該カットした評価サンプル７００の半分（２５ｍｍ×２５ｍｍ）を、被着体としての５０ｍｍ×１００ｍｍのＰＰ板７１０に粘着材７２０で貼りあわせる。次に、貼り合わせ部分（２５ｍｍ×２５ｍｍ）に５ｋｇのローラーを１往復かけて、２４時間室温に放置する。次に、治具７３０（１００ｇ）で評価サンプル７００を挟み、治具７３０に５００ｇの荷重（おもり）７４０を吊り下げた。次に、荷重（おもり）７４０を吊り下げてから（図７におけるＡ）、落下するまで（図７におけるＢ）の時間を測定値とすることにより、Ｃｈｅｍｉｎｓｔｒｕｍｅｎｔｓ製３Ｄ  ＢＡＮＫ  ＳＨＥＡＲ  ＴＥＳＴＥＲを用いて、光硬化性粘着剤組成物の耐熱性を評価した。なお、評価基準は以下の通りである。結果を表３〜７に示す。なお、試験環境は、温度２３℃〜１１０℃であった。
−−評価基準−−
◎：７０℃超
○：５５℃超７０℃以下
△：４０℃超５５℃以下
×：４０℃未満
−：評価不可
【００７１】
−耐水性（光硬化性粘着剤組成物）−
図８に示すように、粘着性（タック性）で用いた評価サンプルと同様に（図２に示すように）作製したサンプルを２５ｍｍ×３５０ｍｍにカットする。次に、該カットした評価サンプル８００の２５ｍｍ×１５０ｍｍの領域を、被着体としての５０ｍｍ×３００ｍｍのＰＰ板８１０に粘着材８２０で貼りあわせる。次に、貼り合わせ部分（２５ｍｍ×１５０ｍｍ）に２ｋｇのローラーを１往復かけて、２４時間室温に放置する。次に、８０℃の熱水に７２時間、ＰＰ板８１０に貼り合わせた評価サンプル８００を浸漬する。熱水を常温まで冷ます。次に、チャック８３０にＰＰ板８１０を取付け、チャック８４０に未乾燥の評価サンプル８００を取付けた（図８におけるＡ）。次に、３００ｍｍ／分で発泡基材／粘着剤界面を剥離させ、剥離挙動が安定したところから、１００ｍｍまでの積分平均値を測定値とすることにより、
ＯＲＩＥＮＴＥＣ製ＳＴＡ−１１５０を用いて耐熱水剥離試験を行い、光硬化性粘着剤組成物の耐水性を評価した。なお、評価基準は以下の通りである。結果を表３〜７に示す。
−−評価基準−−
☆：５Ｎ／２５ｍｍ超
◎：４Ｎ／２５ｍｍ超５Ｎ／２５ｍｍ以下
○：３Ｎ／２５ｍｍ超４Ｎ／２５ｍｍ以下
△：１Ｎ／２５ｍｍ超３Ｎ／２５ｍｍ以下
×：１Ｎ／２５ｍｍ未満
−：評価不可
【００７２】
−曲面追従性（光硬化性粘着剤組成物）−
図９に示すように、粘着性（タック性）で用いた評価サンプルと同様に（図２に示すように）作製したサンプルを２５ｍｍ×１２０ｍｍにカットする。次に、該カットした評価サンプル９００の１５ｍｍ×１２０ｍｍの領域を、被着体としてのＬ字型で各面が１００ｍｍ×１００ｍｍのＰＰ板９１０に貼りあわせる。次に、貼り合わせ部分（５ｍｍ×１２０ｍｍ）を指で押さえ圧着し、２４時間室温に放置する。次に、８０℃のオーブンに２４時間、評価サンプル９００を浸漬する。評価サンプル９００の剥がれの有無を目視で判断する。なお、評価基準は以下の通りである。結果を表３〜７に示す。
−−評価基準−−
○：60分後剥がれなし
×：60分後剥がれ
−：評価不可
【００７３】
＜単量体混合物（Ａ）及び（メタ）アクリル酸エステル共重合体（Ｂ）の混合物の調製＞
表１に示す組成及び物性の「単量体混合物（Ａ）及び（メタ）アクリル酸エステル共重合体（Ｂ）の混合物」を、下記のように調製した。
【００７４】
−合成実施例１−
窒素ガス導入管、還流冷却器、攪拌装置、仕込み口を有する２Ｌ四つ口フラスコに、アクリル酸２−エチルヘキシル（炭素数４以上のアルキル基を有する（メタ）アクリル酸エステル単量体（ａ））８３０ｇ、Ｎ−ビニルピロリドン（分子内に窒素原子を有する重合性単量体（ｂ））１２０ｇ、アクリル酸（前記一般式（１）で表される（メタ）アクリル酸エステル単量体（ｃ））５０ｇ、α−メチルスチレンダイマー（連鎖移動剤（ｄ））１ｇ（重合開始剤の６．５ｍｏｌ倍）を仕込み、窒素ガスでバブリングしながら攪拌し、混合物の温度を５０℃に調節した。次に２，２’−アゾビス（４−メトキシ−２，４−ジメチルバレロニトリル）（和光純薬工業社製「Ｖ−７０」、１０時間半減期温度３０℃）（重合開始剤（ｅ））を０．２ｇ投入した。温度を５０℃に保ったまま２時間反応させた後、温度を７０℃に昇温し、重合体転化率が約４５質量％となる時点で、フラスコ内の給気を窒素から空気に切り替えると共にｐ−メトキシフェノールを０．５ｇ投入して反応を停止させた。次に、メタクリル酸グリシジル（重合性基導入剤）３ｇ、Ｎ，Ｎ’−ジメチルベンジルアミン４ｇを加え、空気でバブリングしたまま９０℃で６時間反応させて、単量体混合物（Ａ）及び（メタ）アクリル酸エステル共重合体（Ｂ）の混合物Ｐ−１を調製した。
得られた混合物Ｐ−１は、全反応時間内において急激な発熱は観測されず、安全性に問題なく製造することができた。その他の評価結果は表１に示す。
【００７５】
−合成実施例２−
合成実施例１と同様の装置を使用し、アクリル酸２−エチルヘキシル（炭素数４以上のアルキル基を有する（メタ）アクリル酸エステル単量体（ａ））２５０ｇ、アクリル酸ｎ−ブチル（炭素数４以上のアルキル基を有する（メタ）アクリル酸エステル単量体（ａ））５５０ｇ、アクリルアミド（分子内に窒素原子を有する重合性単量体（ｂ））１５０ｇ、β−ＣＥＡ（ローディア日華社製）（前記一般式（１）で表される（メタ）アクリル酸エステル単量体（ｃ））５０ｇ、α−メチルスチレンダイマー（連鎖移動剤（ｄ））１ｇ（重合開始剤の６．５ｍｏｌ倍）を仕込み、窒素ガスでバブリングしながら攪拌し、混合物の温度を５０℃に調節した。次に２，２’−アゾビス（４−メトキシ−２，４−ジメチルバレロニトリル）（和光純薬工業社製「Ｖ−７０」、１０時間半減期温度３０℃）（重合開始剤（ｅ））を０．２ｇ投入した。温度を５０℃に保ったまま２時間反応させた後、温度を７０℃に昇温し、重合体転化率が約４５質量％となる時点で、合成実施例１と同様に反応を停止させた。次に、メタクリル酸グリシジル（重合性基導入剤）２．５ｇを反応させて、単量体混合物（Ａ）及び（メタ）アクリル酸エステル共重合体（Ｂ）の混合物Ｐ−２を調製した。
得られた混合物Ｐ−２は、全反応時間内において急激な発熱は観測されず、安全性に問題なく製造することができた。その他の評価結果は表１に示す。
【００７６】
−合成実施例３−
合成実施例１と同様の装置を使用し、アクリル酸２−エチルヘキシル（炭素数４以上のアルキル基を有する（メタ）アクリル酸エステル単量体（ａ））４４０ｇ、アクリル酸ｎ−ブチル（炭素数４以上のアルキル基を有する（メタ）アクリル酸エステル単量体（ａ））４００ｇ、メタクリル酸メチル（他の単量体）１００ｇ、メタクリル酸ジメチルアミノエチル（分子内に窒素原子を有する重合性単量体（ｂ））３０ｇ、メタクリル酸（前記一般式（１）で表される（メタ）アクリル酸エステル単量体（ｃ））３０ｇ、α−メチルスチレンダイマー（連鎖移動剤（ｄ））１０ｇ（重合開始剤の１３．０ｍｏｌ倍）を仕込み、窒素ガスでバブリングしながら攪拌し、混合物の温度を２５℃に調節した。次に２，２’−アゾビス（４−メトキシ−２，４−ジメチルバレロニトリル）（和光純薬工業社製「Ｖ−７０」、１０時間半減期温度３０℃）（重合開始剤（ｅ））を１ｇ投入し、温度を２．５時間かけて５０℃に昇温しながら反応させた後、温度を８５℃に昇温し、重合体転化率が５５質量％となる時点で合成実施例１と同様に反応を停止させた。次に、メタクリル酸グリシジル４．５ｇを反応させて、単量体混合物（Ａ）及び（メタ）アクリル酸エステル共重合体（Ｂ）の混合物Ｐ−３を調製した。
得られた混合物Ｐ−３は、全反応時間内において急激な発熱は観測されず、安全性に問題なく製造することができた。その他の評価結果は表１に示す。
【００７７】
−合成実施例４−
合成実施例１において、メタクリル酸グリシジル３ｇをアクリル酸グリシジル３ｇに変更する以外は、合成実施例１と同様にして混合物Ｐ−４を得た。
得られた混合物Ｐ−４は、全反応時間内において急激な発熱は観測されず、安全性に問題なく製造することができた。その他の評価結果は表１に示す。
【００７８】
−合成比較例１−
合成実施例３において、仕込み組成をメタクリル酸メチル（他の単量体）９２０ｇ、メタクリル酸ジメチルアミノエチル（分子内に窒素原子を有する重合性単量体（ｂ））３０ｇ、アクリル酸（前記一般式（１）で表される（メタ）アクリル酸エステル単量体（ｃ））５０ｇに変更した以外は、合成実施例３と同様に調製し、重合体転化率が約５０質量％となる時点で反応を停止させた。次に、メタクリル酸グリシジル２．５ｇを反応させて、単量体混合物（Ａ）及び（メタ）アクリル酸エステル共重合体（Ｂ）の混合物Ｐ−５を調製した。
得られた混合物Ｐ−５は、全反応時間内において急激な発熱は観測されず、安全性に問題なく製造することができた。その他の評価結果は表１に示す。
【００７９】
−合成比較例２−
合成実施例１において、仕込み組成をアクリル酸２−エチルヘキシル（炭素数４以上のアルキル基を有する（メタ）アクリル酸エステル単量体（ａ））９５０ｇ、アクリル酸（前記一般式（１）で表される（メタ）アクリル酸エステル単量体（ｃ））５０ｇに変更した以外は、合成実施例１と同様に調製し、重合体転化率が約４５質量％となる時点で反応を停止させた。次に、メタクリル酸グリシジル２．５ｇを反応させて、単量体混合物（Ａ）及び（メタ）アクリル酸エステル共重合体（Ｂ）の混合物Ｐ−６を調製した。
得られた混合物Ｐ−６は、全反応時間内において急激な発熱は観測されず、安全性に問題なく製造することができた。その他の評価結果は表１に示す。
【００８０】
−合成比較例３−
合成実施例１において、仕込み組成をアクリル酸２−エチルヘキシル（炭素数４以上のアルキル基を有する（メタ）アクリル酸エステル単量体（ａ））８８０ｇ、Ｎ−ビニルピロリドン（分子内に窒素原子を有する重合性単量体（ｂ））１２０ｇに変更した以外は、合成実施例１と同様に調製し、重合体転化率が約４５質量％となる時点で反応を停止させた。次に、メタクリル酸グリシジル２．５ｇを反応させて、単量体混合物（Ａ）及び（メタ）アクリル酸エステル共重合体（Ｂ）の混合物Ｐ−７を調製した。
得られた混合物Ｐ−７は、全反応時間内において急激な発熱は観測されず、安全性に問題なく製造することができた。その他の評価結果は表１に示す。
【００８１】
【表１】
2014196446.tif 000007
【００８２】
＜粘着付与性樹脂（Ｆ）の調製＞
表２に示す組成及び物性の粘着付与性樹脂を、下記のように調製した部分重合シロップを用いてさらに重合させることにより重合率１００％となるようにして調製した。
−部分重合シロップの調製−
攪拌機と温度計と窒素ガス導入管及び冷却管を備えた容量２リットルの四つ口フラスコに、重合性単量体として、表２に示すモノマー組成のモノマー乃至モノマー混合物を投入し、また、分子量調整剤としてｎ−ドデシルメルカプタン（ＮＤＭ）０.２ｇを投入して、窒素気流下で６０℃になるまで昇温し加熱を停止した。
【００８３】
次いで、重合開始剤としてアゾビスイソブチロニトリル０．２ｇを攪拌下に投入し、３０分間反応を行い、部分重合シロップを得た。
【００８４】
【表２】
2014196446.tif 000008
但し、表２中、「ＣＨＭＡ」は「シクロへキシルメタクリレート（Ｔｇ：６６℃）」を示し、「ＩＢＯＡ」は「イソボルニルアクリレート（Ｔｇ：８８℃）」を示し、「ＭＭＡ」は「メチルメタクリレート（Ｔｇ：１０５℃）」を示し、「ＴＢＭＡ」は「ｔｅｒｔ−ブチルメタクリレート（Ｔｇ：１０７℃）」を示し、「ＴＣＤＡ」は「トリシクロデカニルアクリレート（Ｔｇ：１２０℃）」を示し、「ＴＣＤＭＡ」は「トリシクロデカニルメタクリレート（Ｔｇ：１７５℃）」を示し、「ＩＢＯＭＡ」は「イソボルニルメタクリレート（Ｔｇ：１８０℃）」を示す。
【００８５】
表３〜表７に示す処方で各成分を配合し（各成分における値は質量部を表す）、光硬化性粘着剤組成物を調製した。そして、上述した方法により、相溶性、粘着性（タック性）、粘着性（投錨性）、硬化阻害の有無、凝集力（保持力）、耐熱性、耐水性、曲面追従性について測定、評価を行った。その結果を表３〜表７に示す。なお、表３〜表７において、「実」は実施例を示し（例えば、「実１」は実施例１を示し）、「比」は比較例を示す（例えば、「比１」は比較例１を示す）。
なお、表３〜表７において、「−」は、粘着付与性樹脂の相溶性が悪いため、”評価不可”を意味する。
【００８６】
【表３】
2014196446.tif 000009
【００８７】
【表４】
2014196446.tif 000010
【００８８】
【表５】
2014196446.tif 000011
【００８９】
【表６】
2014196446.tif 000012
【００９０】
【表７】
2014196446.tif 000013
【００９１】
表３〜表７において、使用した材料は以下のとおりである。
（ｉ）単量体混合物（Ａ）及び（メタ）アクリル酸エステル共重合体（Ｂ）の混合物
・混合物Ｐ−１〜Ｐ−７：上述した合成実施例１〜４及び合成比較例１〜３で得られたもの
（ｉｉ）イソシアネート化合物（Ｃ´）
・Ｌ−７５Ｃ：デスモジュールＬ−７５（Ｃ）（住化バイエルウレタン株式会社製：下記式（３）で表されるＴＭＰアダクト体）
・ＨＬ：コロネートＨＬ（日本ポリウレタン工業株式会社製：下記式（３）で表されるＴＭＰアダクト体）
・Ｎ３２００：デスモジュールＮ３２００（住化バイエルウレタン株式会社製：下記式（４）で表されるビューレット体）
・ＩＬ１３５１：デスモジュールＩＬ１３５１（住化バイエルウレタン株式会社製：下記式（５）で表されるイソシアヌレート体）
・ＨＸ：コロネートＨＸ（日本ポリウレタン工業株式会社製：下記式（５）で表されるイソシアヌレート体）
（ｉｉｉ）イソシアネート化合物（Ｃ）
・Ｅ−１４：デスモジュールＥ−１４（住化バイエルウレタン株式会社製：上記式（２）で表されるプレポリマー型トリレンジイソシアネート（ＴＤＩ）（芳香族系イソシアネート）、重量平均分子量（Ｍｗ）：１１００〜１３００）
・Ｅ−１５：デスモジュールＥ−１５（住化バイエルウレタン株式会社製：上記式（２）で表されるプレポリマー型トリレンジイソシアネート（ＴＤＩ）（芳香族系イソシアネート）、重量平均分子量（Ｍｗ）：８００〜１０００）
・Ｅ−２１−１：スミジュールＥ−２１（住化バイエルウレタン株式会社製：上記式（２）で表されるプレポリマー型ジフェニルメタンジイソシアネート（ＭＤＩ）（芳香族系イソシアネート）、重量平均分子量（Ｍｗ）：２００〜３００）
・ＳＢＵ０６２０：ＳＢＵイソシアネート０６２０（住化バイエルウレタン株式会社製：上記式（２）で表されるプレポリマー型ジフェニルメタンジイソシアネート（ＭＤＩ）（芳香族系イソシアネート）、重量平均分子量（Ｍｗ）：４００〜５００）
・Ｅ−２３：デスモジュールＥ−２３（住化バイエルウレタン株式会社製：上記式（２）で表されるプレポリマー型ジフェニルメタンジイソシアネート（ＭＤＩ）（芳香族系イソシアネート）、重量平均分子量（Ｍｗ）：２００〜３００）
【００９２】
【化４】
2014196446.tif 000014
（式中、Ｒ４は、分子内にＮＣＯ基を２個有するジイソシアネート化合物からイソシアネート基を除いた残基を表す。また、複数のＲ４は、それぞれ同一であっても異なっていてもよい。）
【００９３】
【化５】
2014196446.tif 000015
（式中、Ｒ５は、分子内にＮＣＯ基を２個有するジイソシアネート化合物からイソシアネート基を除いた残基を表す。また、複数のＲ５は、それぞれ同一であっても異なっていてもよい。）
【００９４】
【化６】
2014196446.tif 000016
（式中、Ｒ６は、分子内にＮＣＯ基を２個有するジイソシアネート化合物からイソシアネート基を除いた残基を表す。また、複数のＲ６は、それぞれ同一であっても異なっていてもよい。）
（ｉｖ）光重合開始剤（Ｄ）
・Ｌｕｃｉｒｉｎ  ＴＰＯ：２，４，６−トリメチルベンゾイルジフェニルフォスフィンオキサイド、ＢＡＳＦジャパン社製
・ＩＲＧＡＣＵＲＥ  １８４：１−ヒドロキシシクロヘキシルフェニルケトン、ｃｈｉｂａ社製
（ｖ）塩素化ポリプロピレン（Ｅ）
・ＤＸ−５３０Ｐ：東洋紡社製  塩素化ポリプロピレン
・ＤＸ−５２３Ｐ：東洋紡社製  塩素化ポリプロピレン
（ｖｉ）粘着付与性樹脂（Ｆ）
・粘着付与性樹脂Ｔ−１〜Ｔ−１１：上述した合成実施例５〜１５で得られたもの
【００９５】
表３〜表７より、炭素数４以上のアルキル基を有する（メタ）アクリル酸エステル単量体（ａ）と、分子内に窒素原子を有する重合性単量体（ｂ）と、上記一般式（１）で表される（メタ）アクリル酸エステル単量体（ｃ）とを含む単量体混合物（Ａ）と、前記単量体混合物（Ａ）における前記単量体（ａ）、（ｂ）及び（ｃ）を含む単量体の共重合体である（メタ）アクリル酸エステル共重合体（Ｂ）と、上記一般式（２）で表されるイソシアネート化合物（Ｃ）と、光重合開始剤（Ｄ）と、を含む実施例１〜２５の光硬化性粘着剤組成物は、凝集力及び耐熱性を向上させつつ、投錨性及び曲面追従性を向上させることができ、優れることが分かる。
【００９６】
また、上記一般式（２）で表されるイソシアネート化合物（Ｃ）（プレポリマー型のイソシアネート化合物）を用いた実施例１〜２５は、ＴＭＰアダクト体のイソシアネート化合物（Ｃ´）を用いた比較例１〜２、ビューレット体のイソシアネート化合物（Ｃ´）を用いた比較例３、及びイソシアヌレート体のイソシアネート化合物（Ｃ´）を用いた比較例４〜５とは異なり、長鎖の炭素結合部分（上記一般式（２）におけるＰ）を有するイソシアネート化合物（Ｃ）を用いているので、投錨性及び曲面追従性を向上させることができ、優れることが分かる。
【００９７】
また、上記一般式（２）で表されるイソシアネート化合物（Ｃ）（プレポリマー型のイソシアネート化合物）を用いた実施例１〜２５は、ＴＭＰアダクト体のイソシアネート化合物（Ｃ´）を用いた比較例１〜２、ビューレット体のイソシアネート化合物（Ｃ´）を用いた比較例３、及びイソシアヌレート体のイソシアネート化合物（Ｃ´）を用いた比較例４〜５と同様に、ベースポリマー（単量体混合物（Ａ）と（メタ）アクリル酸エステル共重合体（Ｂ）との混合物）の活性水素基（例えば、水酸基、カルボキシル基、アミノ基等）と末端イソシアネート基（ＮＣＯ基）が反応するため、凝集力及び耐熱性を向上させることができ、優れることが分かる。
【００９８】
また、上記一般式（２）で表されるイソシアネート化合物（Ｃ）（プレポリマー型のイソシアネート化合物）及び粘着付与剤（Ｆ）を用いた実施例１６〜２５は、ベースポリマー（単量体混合物（Ａ）と（メタ）アクリル酸エステル共重合体（Ｂ）との混合物）、イソシアネート化合物（Ｃ）及び粘着付与剤（Ｆ）の３成分を含むため、投錨性、凝集力（保持力）、耐熱性を向上させることができ、併せて、耐水性も向上させることができ、優れることが分かる。なお、凝集力（保持力）、耐熱性（軟化点）に関しては、イソシアネート化合物（Ｃ）の影響が大きく、投錨性及び耐水性に関しては、イソシアネート化合物（Ｃ）及び粘着付与剤（Ｆ）の両方の影響がある。
【符号の説明】
【００９９】
１００  評価サンプル
１１０  ステンレス支持板
１２０  ステンレス分銅
２００  離型紙
２１０  粘着剤層（未硬化）
２２０  ＵＶ
２３０  粘着剤層（硬化）
２４０  発泡基材
３００  評価サンプル
３１０  発泡基材
３２０  芯材
３３０  粘着剤層（硬化）
３４０  離型紙
３４５  粘着剤層（未硬化）
３５０  粘着剤層（硬化）
３６０  ＵＶ
３７０  ローラー
３９０  粘着剤層（未硬化）
４００  ＵＶ
５００  離型紙
５１０  粘着剤層（未硬化）
５２０  ＵＶ
５３０  粘着剤層（硬化）
６００  評価サンプル
６１０  ＰＰ板
６２０  粘着剤
６３０  治具
６４０  荷重（おもり）
７００  評価サンプル
７１０  ＰＰ板
７２０  粘着剤
７３０  治具
７４０  荷重（おもり）
８００  評価サンプル
８１０  ＰＰ板
８２０  粘着剤
８３０  チャック
８４０  チャック
９００  評価サンプル
９１０  ＰＰ板
【図１】
2014196446.tif 000019
【図２】
2014196446.tif 000020
【図３】
2014196446.tif 000021
【図４】
2014196446.tif 000022
【図５】
2014196446.tif 000023
【図６】
2014196446.tif 000024
【図７】
2014196446.tif 000025
【図８】
2014196446.tif 000026
【図９】
2014196446.tif 000027